이어서 , 하 기 조성 의 도프 를 조제 하 였 다 . 먼저 , 가압 용해 가마 에 메틸렌 클로라이드 및 에탄올 을 첨가 하 였 다 . 이어서 , 가압 용해 탱크 에 , ( 메트 ) 아크릴 계 수지 A 를 교반 하 면서 투입 하 였 다 . 이어서 , 상기 조제 한 고무 입자 분 산액 을 투입 하 고 , 이것 을 교반 하 면서 , 완전히 용해 시켰 다 . 얻 어 진 용액 의 점도 는 16000 ㎜ Pa · s 이 고 , 함수율 은 0 . 50 ％ 였 다 . 이것 을 ( 주 ) 로키 테크노 제조 의 SHP 150 를 사용 하 여 , 여과 유량 300 ℓ/㎡· h , 여과 압 1 . 0 × 106 ㎩ 로 여과 하 여 , 하 기 조성 의 도프 를 얻 었 다 .